(57)【特許請求の範囲】
【請求項１】
アルミニウムまたは鉄または銅を主成分とする合金からなる金属素線を螺旋状に編み込んで円筒状に形成される電磁遮蔽用自己収縮編組線であって、
前記金属素線には、断面方向の所定の向きの曲げ癖が事前に付与されており、
２以上の前記金属素線を前記曲げ癖とは反対の向きに曲げながら編み込んで形成されている
ことを特徴とする電磁遮蔽用自己収縮編組線。
【請求項２】
前記金属素線は、断面が長軸方向と短軸方向に長さの異なる扁平形状に形成されており、
前記短軸方向の一方の向きに曲げ癖が付与されている
ことを特徴とする請求項１に記載の電磁遮蔽用自己収縮編組線。
【請求項３】
前記金属素線の断面は、楕円、長円、または長方形のいずれか１つ、あるいは２つ以上を組み合わせた形状を有している
ことを特徴とする請求項１または２に記載の電磁遮蔽用自己収縮編組線。
【請求項４】
アルミニウムまたは鉄または銅を主成分とする合金からなる金属素線を螺旋状に編み込んで円筒状に形成する電磁遮蔽用自己収縮編組線の製造方法であって、
前記金属素線を断面方向の所定の向きに曲げて曲げ癖を付与し、
前記金属素線を前記曲げ癖の向きとは反対の向きに曲げながら２本以上を編み込む
ことを特徴とする電磁遮蔽用自己収縮編組線の製造方法。
【請求項５】
前記金属素線を所定半径のボビンに巻き付けることで前記曲げ癖を付与し、
２つ以上の前記ボビンから前記金属素線を引き出して前記曲げ癖の向きとは反対の向きに曲げながら編み込む
ことを特徴とする請求項４に記載の電磁遮蔽用自己収縮編組線の製造方法。
【請求項６】
前記金属素線の断面が長軸と短軸とで長さが異なる扁平形状に形成され、
前記短軸の一方の向きに曲げて前記曲げ癖を付与する
ことを特徴とする請求項４または５に記載の電磁遮蔽用自己収縮編組線の製造方法。
【請求項７】
２つ以上の前記ボビンを、巻き方向が交互に反転するように配置し、
前記ボビンから引き出した前記金属素線を交差させながら編み込む
ことを特徴とする請求項５または６に記載の電磁遮蔽用自己収縮編組線の製造方法。
【発明の詳細な説明】
【技術分野】
【０００１】
本発明は、電線の外周を被って電磁シールドする編組線に関し、特に電線に密接するように収縮する自己収縮編組線に関するものである。
【背景技術】
【０００２】
自動車用ワイヤハーネスでは、ＥＭＣノイズ対策として電線の外周に電磁遮蔽材の編組線を備えた自動車用編組ケーブルが従来より用いられている。従来の編組線は、柔軟性・コスト・耐久性、および導電率の高さの観点から、主に純銅素線を用いて構成されている。外部からの電磁界（ノイズ）を遮蔽するには、（１）電界の遮蔽と、（２）磁界の遮蔽とが必要となる。純銅素線を用いた編組線では、純銅の高導電率という特徴を生かし、電線のような長尺範囲を同電位に保つことで（１）の電界の遮蔽を実現することができ、渦電流効果によって（２）の磁界の遮蔽を実現することができる。
【０００３】
また、近年自動車の燃費改善ニーズは環境保護の観点から従来以上に高まっており、更に銅価格も高騰しているため、銅合金や銅の替わりに軽量なアルミニウム（以下では、アルミという）をシールド用の編組線に採用することは、自動車の環境対策・コストの両面でメリットが期待できる。しかしながら、特に1000系純アルミは銅線に比べ強度に劣るため、純銅と同等の耐久性を実現するためには5000系等の合金アルミを使用しなければならない。しかし、合金アルミを採用すると従来にない新たな問題が発生する。鉄または銅を主成分とする合金を用いた場合も同様の問題が発生する。
【０００４】
編組の編み込み装置は、金属素線をボビンに巻きつけて編み込んでいるが、合金アルミや鉄合金や銅合金をボビンに巻き付けて使用するとその曲げ癖が残留し、編組状にしたときに編組線の径が必要以上に膨らんでしまう。編組線の径が膨らむと金属素線間に隙間が生じ、シールド性能が劣化するという問題がある。図１８（ａ）に示すように、金属素線９０１同士が互いに密に接触している場合には、金属素線の集合を図１８（ｂ）のような導体板９０２とみなすことができ、十分な渦電流が発生して高いシールド性能が得られる。これに対し、図１８（ｃ）に示すように金属素線９０１同士が離れて隙間が生じると、渦電流が減少してシールド性能が低減してしまうためである。
【０００５】
純銅の編組線で電磁シールドが施された電線を対象に、これから漏洩してくるノイズレベルを測定した一例を図１９に示す。銅線が整然と並べられた使用初期の編組線を用いた時のノイズレベルを符号１１で示し、振動を加えたり塩水噴霧試験等を行って経年変化した編組線を模擬したときのノイズレベルを符号１２で示している。使用初期の編組線は、ノイズレベル１１が示すように低ノイズ性能を有しているものの、経年変化した編組線では編組線の径が拡大してノイズレベル１２のように漏洩するノイズが増大している。
【０００６】
これに対し、上記と同じ純銅の編組線をテープ巻きして編組線の径方向に収縮させた場合の編組線からの漏洩ノイズレベルを、図２０に示す。同図において、使用初期の編組線を用いた時のノイズレベルを符号１３で示し、経年変化した編組線を模擬したときのノイズレベルを符号１４で示している。この場合には、経年変化した編組線のノイズレベル１４が使用初期の編組線のノイズレベル１３からそれほど増大しないことが分かる。
【０００７】
上記の問題を解決するために、特許文献１では、編組線を電線に被せた後、電線に沿って編組線を一端から他端に向けてしごくことで収縮させている。これにより、編目が開くのを防止する編組線の外装方法が記載されてる。
【０００８】
一方、編組線を製造する方法は、ボビンに巻き付けた金属素線を必要個数だけ用意し、これを同時に動かしながら編み組んでいく方法が従来より用いられている。編組線を製造するためには、通常数十個のボビンを高速で同時に移動させながら編み組んでいく。このような編組化を行う装置では、ボビンの大きさが装置全体の大きさに大きく影響する。
【特許文献１】特開２００６−３２４１６６号公報
【発明の開示】
【発明が解決しようとする課題】
【０００９】
しかしながら、特許文献１では編組線をしごいた後、編組線の径を維持する具体的な方法や構造等の記載がなく、使用中に振動等によって金属素線間の隙間が開いてシールド性能が低下するといった問題が残る。アルミや鉄や銅を主成分とする合金を金属素線に用いて編組線を形成した場合には、特許文献１の発明を用いて金属素線間の隙間が拡がるのを防止することはできず、電磁シールドの性能が低下してしまうといった問題がある。
【００１０】
また、アルミや鉄や銅を主成分とする合金を金属素線に用いて編組線を製造する従来の方法では、製造装置全体を小型化するために金属素線を巻きつけるボビンを小型化することが強く望まれているが、ボビンを小型化すると金属素線に曲げ半径の小さい曲げ癖が付与され、作製された編組線を電線の外周に装着したとき、編組線の径が拡がってしまうといった問題があった。
【００１１】
そこで、本発明は上記問題を解決するためになされたものであり、金属素線に事前に付与された曲げ癖の反発力を利用して断面が縮小する方向の収縮力を有する自己収縮編組線及びその製造方法を提供することを目的とする。
【課題を解決するための手段】
【００１２】
本発明の電磁遮蔽用自己収縮編組線の第１の態様は、アルミニウムまたは鉄または銅を主成分とする合金からなる金属素線を螺旋状に編み込んで円筒状に形成される電磁遮蔽用自己収縮編組線であって、前記金属素線には、断面方向の所定の向きの曲げ癖が事前に付与されており、２以上の前記金属素線を前記曲げ癖とは反対の向きに曲げながら編み込んで形成されていることを特徴とする。
【００１３】
本発明の電磁遮蔽用自己収縮編組線の他の態様は、前記金属素線は、断面が長軸方向と短軸方向に長さの異なる扁平形状に形成されており、前記短軸方向の一方の向きに曲げ癖が付与されていることを特徴とする。
【００１４】
本発明の電磁遮蔽用自己収縮編組線の他の態様は、前記金属素線の断面は、楕円、長円、または長方形のいずれか１つ、あるいは２つ以上を組み合わせた形状を有していることを特徴とする。
【００１５】
本発明の電磁遮蔽用自己収縮編組線の製造方法の第１の態様は、アルミニウムまたは鉄または銅を主成分とする合金からなる金属素線を螺旋状に編み込んで円筒状に形成する電磁遮蔽用自己収縮編組線の製造方法であって、前記金属素線を断面方向の所定の向きに曲げて曲げ癖を付与し、前記金属素線を前記曲げ癖の向きとは反対の向きに曲げながら２本以上を編み込むことを特徴とする。
【００１６】
本発明の電磁遮蔽用自己収縮編組線の製造方法の他の態様は、前記金属素線を所定半径のボビンに巻き付けることで前記曲げ癖を付与し、２つ以上の前記ボビンから前記金属素線を引き出して前記曲げ癖の向きとは反対の向きに曲げながら編み込むことを特徴とする。
【００１７】
本発明の電磁遮蔽用自己収縮編組線の製造方法の他の態様は、前記金属素線の断面が長軸と短軸とで長さが異なる扁平形状に形成され、前記短軸の一方の向きに曲げて前記曲げ癖を付与することを特徴とする。
【００１８】
本発明の電磁遮蔽用自己収縮編組線の製造方法の他の態様は、２つ以上の前記ボビンを、巻き方向が交互に反転するように配置し、前記ボビンから引き出した前記金属素線を交差させながら編み込むことを特徴とする。
【発明の効果】
【００１９】
以上説明したように本発明によれば、金属素線に事前に付与された曲げ癖の反発力を利用して断面が縮小する方向の収縮力を有する自己収縮編組線及びその製造方法を提供することができる。
【発明を実施するための最良の形態】
【００２０】
本発明の好ましい実施の形態における自己収縮編組線及びその製造方法について、図面を参照して詳細に説明する。同一機能を有する各構成部については、図示及び説明簡略化のため、同一符号を付して示す。
【００２１】
本発明の自己収縮編組線の第１の実施形態を、以下に説明する。図１（ａ）は、本実施形態の自己収縮編組線１００を示す斜視図である。図１（ａ）では、自己収縮編組線１００が電線１１０の外周を蔽った状態を示している。自己収縮編組線１００の一部（図１（ａ）の領域Ａ）を拡大したものを図１（ｂ）に示す。自己収縮編組線１００は、図１（ｂ）に示すように、複数の金属素線１０１を束ねた金属素線束１０２を相互に交叉させながら螺旋状に編み組んで略円筒形状に形成したものである。
【００２２】
自己収縮編組線１００が電線１１０を安定的に蔽うようにするには、自己収縮編組線１００の径が電線１１０の径より大きいときに、自己収縮編組線１００に外部から力を加えない無負荷状態で、収縮する方向の力（以下では収縮力という）が金属素線１０１に生じる必要がある。本実施形態の自己収縮編組線１００は、弾性の大きいアルミや鉄などを主成分とする合金からなる金属素線１０１を用い、径方向に収縮するように円筒状に編み込んで形成されている。
【００２３】
以下では、自己収縮編組線１００の径を小さくする収縮力が、金属素線１０１に生じるための条件を、図２を用いて説明する。図２（ａ）は、自己収縮編組線１００を構成する金属素線１０１が螺旋形状に配索された状態を模式的に示したものであり、図２（ｂ）は、１ピッチ分の金属素線１０１を平面上に展開した状態を模式的に示した図である。
【００２４】
図２（ａ）では、１ピッチ分の金属素線１０１（太さは無視）の長さをＬとし、これを半径Ｒの架空の円筒１２０にピッチＰにて一周分だけ螺旋状に巻きつけた状態を示している。金属素線１０１は、故意に捩り等の負荷を加えないで円筒状に巻きつけられている。このとき、金属素線１０１には塑性変形が生じず、弾性変形のみが発生しているものとする。
【００２５】
図２（ａ）のように螺旋形状に配索された金属素線１０１には、図３に示すように、金属素線１０１の曲げ方向に働くトルクＭと、金属素線１０１の捩り方向に働くトルクＴとが同時に加わっていると考えられ、これらの合力であるトルクＮによって螺旋形状が形成される。合力を示すベクトルＮ（図中は文字の上に矢印を付加してベクトルを示す）の向きは、架空の円筒１２０の軸と平行な向きとなる。
【００２６】
金属素線１０１を一定曲率および一定捩率で半径Ｒの架空の円筒１２０に螺旋状に１ピッチ分だけ巻き付けたとき、金属素線１０１の曲げ角度Θと捩り角度Φとの間には次の関係が成り立つ。
【数１】
0005306673.tif 000002
【００２７】
上記（式１）の関係式は、空間上の曲線を表現するのに用いられるフルネの標構に基づいて、以下のように説明できる。
フルネの標構では、図４に示すように、曲線上の点Ｂをベクトルｒの終点で表し、その座標は曲線の長さｓの関数として以下のように表される。
【数２】
0005306673.tif 000003
【００２８】
ベクトルｒの終点Ｂにおける接線方向単位ベクトル、主法線方向単位ベクトル、従法線方向単位ベクトルをそれぞれベクトルｔ、ベクトルｎ、ベクトルｂとし、曲率をκ、捩率をτとしたとき、各単位ベクトル間には以下の関係がある。
【数３】
0005306673.tif 000004
【００２９】
また、上記の関係式をまとめた下記のフルネの公式が成り立っている。
【数４】
0005306673.tif 000005
【００３０】
図２に示した金属素線１０１上の点（ベクトルｒの終点、以下では点Ｃとする）を、上記のフルネの標構を用いて表すと下記のようになる。
【数５】
0005306673.tif 000006
ここで、ｓは金属素線１０１を螺旋状に形成する始点からの長さである。（式８）を（式３）〜（式６）に代入してそれぞれ次式が得られる。
【００３１】
【数６】
0005306673.tif 000007
【００３２】
上記の（式１０）、（式１２）から、曲率κ、捩率τがそれぞれ次式で与えられる。
【数７】
0005306673.tif 000008
【００３３】
一方、κ、τは単位長さあたりの曲げ角度、捩り角度に相当することから、図２（ｂ）から明らかなcosΦ＝２πＲ／Ｌ、sinΦ＝Ｐ／Ｌの関係を用いて、１ピッチ長さＬあたりの曲げ角度Θ、捩り角度Φは、それぞれ以下のように表される。
【数８】
0005306673.tif 000009
【００３４】
よって、
【数９】
0005306673.tif 000010
となり、（式１）が得られる。
【００３５】
まずはじめに、金属素線１０１として無負荷状態では直線形状となる金属素線１０１ａを用い、この金属素線１０１ａで自己収縮編組線１００を編んだときの挙動について説明する。金属素線１０１ａを図２のような螺旋形状にすると、金属素線１０１ａには曲げによる弾性エネルギーと捩りによる弾性エネルギーとを合計した弾性エネルギーＵが蓄積される。この弾性エネルギーＵは、下記のように表される。
【数１０】
0005306673.tif 000011
L: 金属素線長さ
E:金属素線の縦弾性係数
G:金属素線の横断性係数
I:金属素線１本あたりの断面二次モーメント
Ip:金属素線１本あたりの断面二次極モーメント
Θ：金属素線の曲げ角度
Φ：金属素線の捩り角度
【００３６】
螺旋形状の金属素線１０１ａは、上記の（式１）と（式１７）をともに満たす曲線となることから、両式の連立方程式の解が、負荷の有無に関わらず金属素線１０１ａが螺旋形状を維持している状態での曲げ角度Θおよび捩り角度Φとなる。（式１７）は次式
【数１１】
0005306673.tif 000012
のように書き換えることができることから、曲げ角度Θを横軸にとり捩り角度Φを縦軸にとった座標系において、（式１）は円を表し、（式１８）は楕円を表している。
【００３７】
曲げ角度Θを横軸、捩り角度Φを縦軸とした座標系に、（式１）で表される円と（式１８）で表される楕円とを示した図を、図５に示す。同図において、円１３１と楕円１３２の交点の一つが、金属素線１０１ａの曲げ角度Θおよび捩り角度Φとなる。Θ、Φの符号として、図２に示した金属素線１０１の状態を正とすると、図５の交点Ｖが図２における曲げ角度Θおよび捩り角度Φに相当する。なお、ここでは、ＧＩｐ＜ＥＩとしている。ＧＩｐ＞ＥＩの場合には、楕円１３２が横軸Θ方向に長くなる。
【００３８】
ここで、金属素線１０１ａを螺旋状に巻きつけて固定していた力を解放し、金属素線１０１ａが円筒形状を維持したまま伸縮自由な状態にすると、金属素線１０１ａは（式１７）の弾性エネルギーＵが減少する方向に変形する。弾性エネルギーＵが減少すると、（式１８）で示す楕円１３２は、長軸、短軸ともに小さくなって図６に示す楕円１３３となる。そして、（式１）で示す円１３１との交点Ｖは、最終的に点（０、２π）に移動する。その結果、（式１５）、（式１６）に示す関係式より、架空の円筒１２３の半径Ｒが縮小して０となり、Ｐが伸張してＬになった直線状態で安定する。
【００３９】
しかしながら、本発明の第１の実施形態の自己収縮編組線１００は、金属素線１０１の材料として弾性の大きいアルミまたは鉄または銅を主成分とする合金を用いている。このような金属素線１０１を用いて自己収縮編組線１００を形成した場合には、上記のような挙動を示さないことが多い。自己収縮編組線１００を編み組む直前の金属素線１０１は、所定の大きさのボビンに巻きつけられているが、製造装置の制約からボビンへの巻き付け径は高々２０ｍｍ程度である。そのため、通常は巻き付け径に相当する曲げ癖が金属素線１０１に付与される。
【００４０】
上記のような曲げ癖は、金属素線１０１の１ピッチあたりの長さＬを２００ｍｍとしたとき、1ピッチあたり３．１８周（角度にして１０［rad］）だけ金属素線１０１を曲げていることになり、このような曲げ癖が予め付与されていることになる。従来は、編組線に用いる金属素線の材質が純銅であったため、塑性変形しやすくボビンで曲げ癖がついていても、編組化する際には曲げ癖が除去されていた。純銅の金属素線を用いた場合には、金属素線の収縮力による接圧維持ができないかわりに、編組線の径が拡大するという問題も発生していなかった。
【００４１】
第１の実施形態の自己収縮編組線１００は、弾性の大きいアルミ合金や鉄合金や銅合金などを材料とする金属素線１０１を用いており、長さＬあたり曲げ角度α［rad］の曲げ癖が付与されている。この場合、（式１７）および（式１８）はそれぞれ下記のように書き換えられる。
【数１２】
0005306673.tif 000013
【００４２】
曲げ角度α＝１０［rad］の曲げ癖を有する金属素線を用いて半径Ｒ＝１０ｍｍの編組線を形成した場合、横軸Θ、縦軸Φの座標系における（式１）で表される円と（式２０）で表される楕円との関係は、図７に示す円１４１と楕円１４２のようになる。この編組線を半径１０ｍｍの円筒状に維持するために加えていた拘束力を解放すると、図７の楕円１４２は長軸、短軸とも収縮する方向に変化して図８に示すような楕円１４３となる。その結果、拘束力を開放する前は１０ｍｍであった編組線の半径が拡大するとともに、ピッチＰが縮小することになる。編組線の半径が拡大すると、金属素線間の隙間も増大して電磁シールドの性能の劣化につながる。
【００４３】
本実施形態では、自己収縮編組線１００の径が収縮して電線１１０に密接させるために、編組前に金属素線１０１に付与される曲げ角度α（または曲げ半径ｒ）が所定の条件を満たすようにしている。金属素線１０１に付与される曲げ角度αの条件を以下に説明する。まず、（式１）と（式２０）とから、弾性エネルギーＵが最少となるときの曲げ角度Θおよび捩り角度Φを求める。 （式１）、（式２０）からΘのみの式
【数１３】
0005306673.tif 000014
が得られる。ここで、式を簡単化するため次式の置き換えを行っている。
【数１４】
0005306673.tif 000015
【００４４】
弾性エネルギーＵが最小となる時のΘは、（式１９）を（式１）を用いてΘのみの式とし、Ｕをθで微分したものを０とおくことで次式が得られる。
【数１５】
0005306673.tif 000016
【００４５】
また、このときの編組線の半径Ｒは、上記（式２３）と（式１５）とを用いて次式のように表される。
【数１６】
0005306673.tif 000017
本実施形態の自己収縮編組線１００は、編組時の半径から上記の（式２４）で表される半径に向けて収縮することになる。そこで、（式２４）で表される半径Ｒが、電磁シールドすべき電線１１０の半径より小さくなるように曲げ癖の曲げ角度αを決定することで、自己収縮編組線１００を電線１１０に密接させることが可能となる。
【００４６】
本実施形態の自己収縮編組線１００では、電線１１０の半径をＲ０としたとき、（式２４）で表される自己収縮編組線１００の最小時の半径Ｒが電線１１０の半径Ｒ０より小さくなるように、曲げ癖の曲げ角度αを決定している。すなわち、
【数１７】
0005306673.tif 000018
とし、これより金属素線１０１の曲げ癖である曲げ角度αが
【数１８】
0005306673.tif 000019
の条件を満たすようにしている。
【００４７】
本実施形態では、金属素線１０１に付与される曲げ癖が（式２６）を満たす曲げ角度αを有するようにすることで、金属素線１０１の自己収縮により自己収縮編組線１００を電線１１０に密接させるようにしている。曲げ角度αと曲げ半径ｒとの間には、α＝Ｌ／ｒの関係があることから、（式２６）を曲げ半径ｒに対する条件に変換すると次式が得られる。
【数１９】
0005306673.tif 000020
無負荷時に直線状となる金属素線１０１ａも上記の条件を満たしている。
【００４８】
上記の（式２７）より、金属素線に加えられる曲げ癖を極力小さくして直線に近い状態で編組するのが好ましいことがわかる。ここで、金属素線の材料として、純銅、アルミＡ５０５２、およびばね鋼をそれぞれ用いたときの上記（式２７）を満たす最小の曲げ半径の一例を図９に示す。同図において、アルミＡ５０５２を用いた場合には、２２５ｍｍより大きな曲げ半径ｒの曲げ癖を金属素線に付与する必要があることが示されている。
【００４９】
曲げ半径が図９に示すような大きな値にするためには、同程度の半径のボビンに金属素線を巻き付けて編組線の製造に用いる必要があるが、編組線の製造装置が大型化するという問題が生じる。曲げ半径ｒを小さくする方法として、たとえば金属素線に捩りを加えながら編組化していく方法が提案されており、その効果が認められるものの、製造装置を小型化するには至ってない。
【００５０】
従来の編組線の製造方法を、図１０〜１２に示す編組化工程の概略図を用いて説明する。まず、所定個数のボビン２０１から金属素線２０２を引き出して所定本数の金属素線２０２からなる金属素線束２０３を形成し、これをボビン２０４に巻き取る（図１０）。次に、ボビン２０４に巻き付けた金属素線束２０３を、ボビン２０４より形の小さなボビン２０５に巻き換える（図１１）。
【００５１】
金属素線束２０３を巻き付けた小型のボビン２０５を複数用意し、これらを同時に動かしながら金属素線束２０３が交錯するようにして編み組んでいく（図１２）。図１２に示す編組化の工程では、ボビン２０５を通常数十個用意し、これらを高速で同時に移動させながら編み組んでいく。このような編組化を行う装置では、ボビン２０５の大きさが装置全体の大きさに大きく影響する。
【００５２】
そこで、本実施形態の自己収縮編組線１００では、金属素線１０１に付与された曲げ癖の向きとは反対側に曲げながら螺旋状に巻き付けることで、自己収縮編組線１００を形成している。金属素線１０１を螺旋状に巻き付ける方法を、図１３を用いて以下に説明する。編組線１００を形成するには、右回りに螺旋を形成しながら巻き付ける金属素線束１０２ａと、逆に左回りに螺旋を形成しながら巻き付ける金属素線１０２ｂとを用意する。図１３において、（ａ）は金属素線を右回りに螺旋状に巻き付ける場合（Ｓ巻）を示しており、（ｂ）は金属素線を左回りに螺旋状に巻き付ける場合（Ｚ巻）を示している。
【００５３】
本実施形態の自己収縮編組線１００を形成するためには、図１３（ａ）のＳ巻の金属素線束１０２ａとして、ボビン２０５ａに右回りに巻き付けられた金属素線束を用い、図１３（ｂ）のＺ巻の金属素線束１０２ｂとして、ボビン２０５ｂに左回りに巻き付けられた金属素線束を用いる。ただし、金属素線束を左回りに巻き付けたボビン２０５ｂは、金属素線を右回りに巻き付けたボビン２０５ａを上下反転させて用いればよい。
【００５４】
図１３において、例えば（ａ）では円筒２１０を中心にボビン２０５ａを右回転させながら金属素線束１０２ａを円筒２１０に巻き付けていくと、ボビン２０５ａに巻き付けられているときの金属素線束１０２ａの表面が円筒２１０上では裏面となって巻き付けられる。これにより、金属素線束１０２ａを形成する金属素線１０１は、ボビン２０５ａで付与された巻き癖とは反対の向きに曲げられながら円筒２１０に巻き付けられる。
【００５５】
図１３（ａ）に示すＳ巻のときの金属素線１０１の曲げ方向を正とし、ボビン２０５への巻き付けによって付与された曲げ癖の曲げ角をα（＞０）としたとき、（式１９）の弾性エネルギーを表す式は、次式のように書き換えられる。
【数２０】
0005306673.tif 000021
【００５６】
また、（式２０）も次式のように書き換えられる。
【数２１】
0005306673.tif 000022
（式２９）をθΦ平面上に表したものを図１４に示す。同図では、（式１）で表される円も併せて示している。
【００５７】
図１４において、（式１）で表される円１５１と（式２９）で表される楕円１５２との交点Ｖは、自己収縮編組線１００が形成された直後のθΦを示している。自己収縮編組線１００が形成された後、自己収縮編組線１００の形状を維持している拘束力が解放されると、各金属素線１０１に蓄積されている弾性エネルギーが減少して（式２９）で表される楕円１５２が縮小する。楕円１５２は、図１５に破線で示した楕円１５４に向かって縮小していくが、自己収縮編組線１００の径が０以下には縮小できない。自己収縮編組線１００の径が０となるときの（式２９）で表される楕円１５３と、その時の円１５１との交点Ｖ０を図１５に示している。
【００５８】
また、自己収縮編組線１００内に半径Ｒ０の電線１１０が挿通されているときには、自己収縮編組線１００は電線の半径Ｒ０までしか縮小することができない。すなわち、自己収縮編組線１００の半径Ｒが電線１１０の半径Ｒ０に略等しくなったところで、自己収縮編組線１００が電線１１０に密接して安定する。図１５に示すθΦ平面では、点Ｖが点Ｖ１まで移動したところで停止する。
【００５９】
上記のとおり、本実施形態の自己収縮編組線１００では、金属素線１０１に付与された曲げ癖の曲げ方向と、編組化するときの巻き付け方向を逆にしている。そのため、金属素線１０１を編組化するときに、曲げ癖の反発力によって曲げ癖の曲げ方向と編組化の曲げ方向とが一致するように金属素線１０１が回転してしまうおそれがある。このような金属素線の回転を防止するために、本実施形態の自己収縮編組線１００では、断面の形状が楕円、長円、または長方形等の扁平形状の金属素線１０１を用いている。あるいは、楕円、長円、または長方形のいずれかを組み合わせた形状の断面であってもよい。本実施形態では、金属素線１０１の断面を、図１（ｃ）に示すような長方形としている。このような扁平形状の断面を有する金属素線１０１を用いることで、編組化された金属素線１０１が回転して捩れるのを防止することができる。
【００６０】
本実施形態の自己収縮編組線１００の実施例を以下に説明する。ここでは、金属素線１０１として、表１に示すものを用いるものとする。本実施例の金属素線１０１は、材質としてアルミニウムＡ５０５２を用い、断面形状を横０．１ｍｍ、縦０．０５ｍｍの長方形としている。この金属素線１０１を半径３０ｍｍのボビンに巻き付け、このボビンを複数用いて自己収縮編組線１００を形成する。ここで、自己収縮編組線１００の半径Ｒを１０ｍｍとし、金属素線１０１を螺旋状に巻き付けるときの１ピッチ当たりの長さＬを２００ｍｍとする。
【表１】
0005306673.tif 000023
【００６１】
金属素線１０１を半径３０ｍｍのボビンに巻き付けたことにより、金属素線１０１には曲げ半径ｒ＝３０ｍｍの曲げ癖が付与されている。自己収縮編組線１００は、金属素線１０１を曲げ癖の曲げ方向とは逆向きに曲げて巻き付けることで形成されている。自己収縮編組線１００が形成された直後の１本当たりの金属素線１０１は、図１６に示す円１５５と楕円１５６との交点ＷのθΦを有している。
【００６２】
自己収縮編組線１００を編組化したときの拘束力を解放すると、自己収縮編組線１００が収縮して図１７に示す円１５５と楕円１５７との交点Ｗ０に達する。すなわち、自己収縮編組線１００は半径Ｒが０になるまで収縮してしまう。また、自己収縮編組線１００内に半径１０ｍｍ以下の電線が挿通されているときには、電線に密着した状態で自己収縮編組線１００が安定する。
【００６３】
上記のとおり、本実施形態の自己収縮編組線１００は、金属素線１０１に付与された曲げ癖の曲げ方向とは反対側に巻き付けて形成されることから、金属素線１０１に付与される巻き癖の巻き半径を小さくしても、自己収縮編組線１００の自己収縮性が保持される。これにより、金属素線１０１を巻き付けるボビン（図１３に示したボビン２０５ａ、２０５ｂ）の半径を小さくすることができ、自己収縮編組線１００を形成する編組化装置を小型することが可能となる。
【００６４】
なお、本実施の形態における記述は、本発明に係る自己収縮編組線及びその製造方法の一例を示すものであり、これに限定されるものではない。本実施の形態における自己収縮編組線及びその製造方法の細部構成及び詳細な動作等に関しては、本発明の趣旨を逸脱しない範囲で適宜変更可能である。
【図面の簡単な説明】
【００６５】
【図１】本発明の第１の実施形態に係る自動車用編組ケーブルの斜視図である。
【図２】本発明の第１の実施形態に係る自動車用編組ケーブルを構成する金属素線の１ピッチ分を模式的に示した模式図である。
【図３】金属素線に働くトルクを示した斜視図である。
【図４】フルネの標構の表示例を示す模式図である。
【図５】曲げ癖がないときの編組時の金属素線の曲げ角度と捩り角度との関係を示す図である。
【図６】曲げ癖がないときの安定時の金属素線の曲げ角度と捩り角度との関係を示す図である。
【図７】第１の実施形態の編組時の金属素線の曲げ角度と捩り角度との関係を示す図である。
【図８】第１の実施形態の安定時の金属素線の曲げ角度と捩り角度との関係を示す図である。
【図９】金属素線の材料毎の最小の曲げ半径の一例を示す図である。
【図１０】従来の編組線の製造方法を説明する図である。
【図１１】従来の編組線の製造方法を説明する図である。
【図１２】従来の編組線の製造方法を説明する図である。
【図１３】第１の実施形態の金属素線１０１を螺旋状に巻き付ける方法を示す図である。
【図１４】第１の実施形態の編組時の金属素線の曲げ角度と捩り角度との関係を示す図である。
【図１５】第１の実施形態の安定時の金属素線の曲げ角度と捩り角度との関係を示す図である。
【図１６】第１の実施例の編組時の金属素線の曲げ角度と捩り角度との関係を示す図である。
【図１７】第１の実施例の安定時の金属素線の曲げ角度と捩り角度との関係を示す図である。
【図１８】金属素線の集合からなる編組線による電磁シールドを説明するための斜視図である。
【図１９】純銅の編組線で電磁シールドされた電線から漏洩するノイズレベルを測定した一例を示す図である。
【図２０】純銅の編組線で電磁シールドされた電線から漏洩するノイズレベルを測定した別の一例を示す図である。
【符号の説明】
【００６６】
１００    自己収縮編組線
１０１、２０２、９０１    金属素線
１０２、２０３    金属素線束
１１０    電線  １２０    架空の円筒
２０１、２０２、２０４、２０５    ボビン
９０２    導体板
【図１】
0005306673.tif 000024
【図２】
0005306673.tif 000025
【図３】
0005306673.tif 000026
【図４】
0005306673.tif 000027
【図５】
0005306673.tif 000028
【図６】
0005306673.tif 000029
【図７】
0005306673.tif 000030
【図８】
0005306673.tif 000031
【図９】
0005306673.tif 000032
【図１０】
0005306673.tif 000033
【図１１】
0005306673.tif 000034
【図１２】
0005306673.tif 000035
【図１３】
0005306673.tif 000036
【図１４】
0005306673.tif 000037
【図１５】
0005306673.tif 000038
【図１６】
0005306673.tif 000039
【図１７】
0005306673.tif 000040
【図１８】
0005306673.tif 000041
【図１９】
0005306673.tif 000042
【図２０】
0005306673.tif 000043